【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
Ａ）ａ）数平均分子量が５００〜１０，０００であり側鎖１，２−ビニル二重結合を２０重量％以上有する１種類以上の任意に官能性のポリブタジエン０．１〜１０重量部、ｂ）炭素原子数８〜１６の１種類以上の脂肪族αオレフィン５〜３０重量部、ｃ）１種類以上の不飽和芳香族モノマー１０〜７０重量部、ｄ）ヒドロキシアルキル基の炭素原子数が２〜４であり第一ヒドロキシル基を含む１種類以上のアクリル（メタクリル）酸ヒドロキシアルキルエステル５〜６０重量部、ｅ）アルコール成分中の炭素原子数が１〜１２である１種類以上のアクリル酸及び／又はメタクリル酸脂肪族（脂環式）エステル０〜５０重量部、ｆ）炭素原子数３〜７の１種類以上のα、β−モノ−オレフィン性飽和モノカルボン酸もしくはジカルボン酸及び／又はアルコール基中の炭素原子数が１〜１４の１種類以上のマレイン酸もしくはフマル酸セミエステル０．１〜１０重量部、ｇ）他の共重合可能なオレフィン性不飽和化合物合０〜３０重量部を共重合することによって製造したＯＨ官能性グラフトコポリマー樹脂４０〜９５重量部と、Ｂ）アミノプラスト樹脂、尿素樹脂、グアニジン樹脂、フェノール樹脂、レゾール及び任意にブロックしたポリイソシアネートの中から選択した多官能架橋用樹脂５〜６０重量部とを含み、成分Ａ）及びＢ）の重量部の合計が成分Ａ）及びＢ）の重量に基づいて１００になり、成分ａ）〜ｇ）の重量部の合計が１００になるバインダー組成物。
【請求項２】
ＯＨ官能性グラフトコポリマー樹脂が、ａ）数平均分子量５００〜５，０００であり側鎖１，２−ビニル二重結合を３０重量％以上有する１種類以上の任意に官能性のポリブタジエン０．３〜７．５重量部と、ｂ）炭素原子数８〜１２の１種類以上のαオレフィン５〜２５重量部と、ｃ）スチレン１５〜６５重量部と、ｄ）ヒドロキシエチルアクリレート、ヒドロキシエチルメタクリレート、ブタンジオール−１，４−モノアクリレート及びこれらの混合物７．５〜５５重量部と、ｅ）アルキル（シクロアルキル）成分中の炭素原子数が１〜１０である１種類以上のアクリル酸及び／又はメタクリル酸脂肪族（脂環式）エステル０〜４５重量部と、ｆ）アルコール成分中の炭素原子数が１〜８のアクリル酸、メタクリル酸、マレイン酸もしくはフマル酸セミエステル又はこれらの混合物０．３〜８重量部と、ｇ）アクリロニトリル、メタクリロニトリル、ヒドロキシプロピルアクリレート（メタクリレート）（１０重量％以下）、酸基中の炭素原子数が１〜１０の任意に分枝化した脂肪族モノカルボン酸のビニルエステル、アルコール基中の炭素原子数が１〜８のマレイン酸及び／又はフマル酸のジアルキル（ジシクロアルキル）エステル並びにこれらの混合物１〜２５重量部とを共重合させることによって製造したものである請求項１に記載のバインダー組成物。
【請求項３】
多官能架橋用樹脂Ｂ）がアミノプラスチック樹脂からなる請求項１に記載のバインダー組成物。
【請求項４】
多官能架橋用樹脂Ｂ）がフェノール樹脂、レゾール又はこれらの混合物からなる請求項１に記載のバインダー組成物。
【請求項５】
多官能架橋用樹脂Ｂ）がフェノール樹脂、レゾール又はこれらの混合物からなる請求項２に記載のバインダー組成物。
【請求項６】
多官能架橋用樹脂Ｂ）がポリイソシアネートからなる請求項１に記載のバインダー組成物。
【請求項７】
請求項１に記載のバインダー組成物でコーティングしたコーテッドウェブ。
【手続補正２】
【補正対象書類名】明細書
【補正対象項目名】０００７
【補正方法】変更
【補正の内容】
【０００７】
本発明は、Ａ）  ａ）数平均分子量が５００〜１０，０００であり側鎖１，２−ビニル二重結合を２０重量％以上有する１種類以上の任意に（ＯＨもしくはＣＯＯＨ）官能性のポリブタジエン０．１〜１０重量部、ｂ）炭素原子数８〜１６の１種類以上の脂肪族αオレフィン５〜３０重量部、ｃ）１種類以上の不飽和芳香族モノマー１０〜７０重量部、ｄ）ヒドロキシアルキル基の炭素原子数が２〜４であり第一ヒドロキシル基を含むアクリル（メタクリル）酸の１種類以上のヒドロキシアルキルエステル５〜６０重量部、ｅ）アルコール成分中の炭素原子数が１〜１２であるアクリル酸及び／又はメタクリル酸の１種類以上の脂肪族（脂環式）エステル０〜５０重量部、ｆ）炭素原子数３〜７の１種類以上のα、β−モノ−オレフィン性不飽和モノカルボン酸もしくはジカルボン酸及び／又はアルコール基中の炭素原子数が１〜１４の１種類以上のマレイン酸もしくはフマル酸セミエステル（ｓｅｍｉｅｓｔｅｒ）０．１〜１０重量部、ｇ）他の共重合可能なオレフィン性不飽和化合物合０〜３０重量部を共重合することによって製造したＯＨ官能性グラフトコポリマー樹脂４０〜９５重量部と、Ｂ）アミノプラスト（アミノプラスチック）樹脂、尿素樹脂、グアニジン樹脂、フェノール樹脂、レゾール及び任意にブロックしたポリイソシアネートの中から選択した多官能架橋用樹脂５〜６０重量部とを含み、成分Ａ）及びＢ）の重量部の合計が成分Ａ）及びＢ）の重量に基づいて１００になり、成分ａ）〜ｇ）の重量部の合計が１００になるバインダー組成物に関する。本発明は、本発明のバインダー組成物を車両、木及び家具のラッカー塗並びに腐食防止に使用する方法にも関する。


【手続補正３】
【補正対象書類名】明細書
【補正対象項目名】００１０
【補正方法】変更
【補正の内容】
【００１０】
より好ましいＯＨ官能性グラフトコポリマー樹脂は、ａ）数平均分子量が５００〜３，０００であり側鎖１，２−ビニル二重結合を４０重量％以上有する１種類以上の任意に（ＯＨもしくはＣＯＯＨ）官能性のポリブタジエン０．５〜５重量部と、ｂ）１−オクテン、１−デセン又はこれらの混合物５〜２０重量部と、ｃ）スチレン２０〜６５重量部と、ｄ）ヒドロキシエチルアクリレート、ヒドロキシエチルメタクリレート及びこれらの混合物１０〜５０重量部と、ｅ）エチルアクリレート、ブチルアクリレート、２−エチルヘキシルアクリレート、イソボルニルアクリレート、メチルメタクリレート、エチルメタクリレート、ブチルメタクリレート、２−エチルヘキシルメタクリレート、シクロヘキシルメタクリレート、イソボルニルメタクリレート又はこれらの混合物０〜３５重量部と、ｆ）アクリル酸、メタクリル酸及びこれらの混合物０．５〜５重量部と、ｇ）酸基中の炭素原子数が３〜９の任意に分枝化した脂肪族モノカルボン酸のビニルエステル、アルコール基中の炭素原子数が１〜８のマレイン酸もしくはフマル酸のジアルキル（ジシクロアルキル）エステル及びこれらの混合物３〜２０重量部とを、成分ａ）〜ｇ）の重量部が１００になるような割合で共重合させることによって製造したコポリマーである。


【手続補正４】
【補正対象書類名】明細書
【補正対象項目名】００１９
【補正方法】変更
【補正の内容】
【００１９】
イソシアヌレート基を含むラッカーポリイソシアネートも特に好ましいものであり、例えば前述のジイソシアネートのトリマー又は混合トリマーが挙げられる。具体例としては、英国特許出願公開明細書第１，０６０，４３０号、英国特許出願公開明細書第１，５０６，３７３号又は英国特許出願公開明細書第１，４８５，５６４号に従いジイソシアナトトルエンから製造したイソシアヌレート基含有ポリイソシアネート、ドイツ特許出願公開明細書第１，６４４，８０９号又はドイツ特許出願公開明細書第３，１４４，６７２号に従って製造したジイソシアナトトルエン及び１，６−ジイソシアナトヘキサンの混合トライマー、好ましくは例えば米国特許発明明細書第４，３２４，８７９号、米国特許発明明細書第４，２８８，５８６号、ドイツ特許出願公開明細書第３，１００，２６２号、ドイツ特許出願公開明細書第３，１００，２６３号、ドイツ特許出願公開明細書第３，３００，８６０号又はドイツ特許出願公開明細書第３，１４４３，６７２号に記載のように、１，６−ジイソシアナトヘキサン及び／又はイソホロンジイソシアネートから製造した脂肪族又は脂肪族−脂環式トライマー又は混合トライマーが挙げられる。本発明で使用するラッカーポリイソシアネートは通常、イソシアネート含量が５〜２５重量％であり、平均ＮＣＯ官能価が２．０〜５．０、好ましくは２．８〜４．０であり、モノマージイソシアネート残量が２重量％未満、好ましくは０．５重量％未満である。本発明では前記ラッカーポリイソシアネートの混合物を使用し得る。


【手続補正５】
【補正対象書類名】明細書
【補正対象項目名】００２４
【補正方法】変更
【補正の内容】
【００２４】
比較例Ｖ３としての欧州特許出願公開明細書第６３８，５９１号に記載のコポリマー２の調整
欧州特許出願公開明細書第６３８，５９１号に記載のコポリマー２を、製造業者の仕様書とモノマー組成とに従って正確に調整した。下記の特性データを有する物質が得られた：
固形分：  ７４．２％、
２３℃の粘度：  ８４５０ｍＰａ．ｓ、
酸価、Ｌｆｆ／ＦＨ：  ７．５／１０．１ｍｇＫＯＨ／ｇ、
ヒドロキシル価、Ｌｆｆ／ＦＨ：  １０９／１４７ｍｇＫＯＨ／ｇ、
ハーゼン色：  ６５ＡＰＨＡ。
比較例Ｖ３の製造
前述と同じ反応器に３５０ｇのＣａｒｄｕｒａ Ｅ １０1 （パートＩ）を配置し、窒素雰囲気下で１８５℃に加熱した。次いで、アクリル酸１７１ｇ、ＨＥＭＡ５８２ｇ、イソベルニルアクリレート７４０ｇ、メチルメタクリレート９７ｇ及びスチレン４６５ｇの混合物をパートIIとして６時間で供給し、４０ｇのジ．ｔ−ブチルペルオキシドをパートIII として、別個の入口を介し同じ時点で開始して６時間で供給した。撹拌を１８５℃で２時間続け、次いで１００℃に冷却した。その後８７５ｇのブチルアセテートを一度に加え、次いで８０℃で３０分間撹拌し、その後室温に冷却した。
1)Ｓｈｅｌｌ Ｃｈｅｍｉｃａｌｓから市販されているＶｅｒｓａｔｉｃ １０酸のグリシジルエステル。